【誤訳訂正書】
【提出日】平成29年2月22日(2017.2.22)
【誤訳訂正１】
【訂正対象書類名】明細書
【訂正対象項目名】全文
【訂正方法】変更
【訂正の内容】
【発明の詳細な説明】
【発明の名称】濡れ性のある耐摩耗表面を有するカソードブロック
【技術分野】
【０００１】
本発明は、アルミニウム電解槽用のカソードブロック、その製造方法、その使用、及びそれを備えたカソードに関する。
【背景技術】
【０００２】
電解槽は、例えば、工業的にはホール・エルー法で通常行われる電気分解によるアルミニウムの生成に用いられる。ホール・エルー法では、酸化アルミニウム及び氷晶石で構成される溶融物を電気分解する。氷晶石Ｎａ３［ＡｌＦ６］は、純粋な酸化アルミニウムについての２０４５℃の融点を、氷晶石、酸化アルミニウム及び添加物（フッ化アルミニウムやフッ化カルシウム）の混合物についての略９５０℃に下げる作用を有する。
【０００３】
この方法で用いられる電解槽は、カソードを形成する相互に隣接する複数のカソードブロックから構成され得るカソードベースを備える。電解槽の動作中に生じる熱的及び化学的条件に耐えるため、カソードは通常炭素含有材料で構成される。通常、カソードの各底面には溝が設けられ、各溝に少なくとも一つのバスバーが配置されて、アノードから供給される電流を、バスバーを通して散逸させる。アノード、特に個々の複数のアノードブロックから形成されるアノードは、通常、液体アルミニウム層の上方略３から５ｃｍに位置し、液体アルミニウム層は、通常１５から５０ｃｍの高さでカソードの頂面上に位置し、電解質、つまり酸化アルミニウム及び氷晶石を含む溶融物は、アノードとアルミニウム表面との間に位置する。略１０００℃で行われる電気分解中において、生成されるアルミニウムは、その密度が電解質の密度よりも大きいので、電解質層の下方に堆積し、つまり、カソードの頂面と電解質層との間の中間層として堆積する。電気分解中において、溶融物中に溶けている酸化アルミニウムは、電流によってアルミニウムと酸素とに分けられる。電気化学的な観点からは、液体アルミニウム層こそが真のカソードであり、その表面上でアルミニウムイオンが元素アルミニウムに還元される。しかしながら、以下においては、カソードとの用語は、電気化学的な観点からのカソード、つまり液体アルミニウム層ではなくて、電解槽のベースを形成する一つ以上のカソードブロックで構成される構成要素を指称する。
【０００４】
ホール・エルー法の大きな欠点は、エネルギーの大量消費である。略１２から１５ｋＷｈの電気エネルギーが１ｋｇのアルミニウムを生成するのに必要とされ、これは、生産コストの最大４０％を占める。そこで、生産コストを下げるため、この方法のエネルギー原単位を可能な限り下げることが望まれている。
【０００５】
そのため、現在では、グラファイトカソード、つまり主成分としてグラファイト（黒鉛）を含有するカソードブロックで構成されたカソードが益々使用されるようになってきている。グラファイトを出発原料として製造されるグラファイトカソードブロックと、炭素含有グラファイト前駆体を出発原料として製造され、グラファイト化（黒鉛化）として知られる後続の２１００から３０００℃での熱処理によってグラファイトに変換されるグラファイト化カソードブロックとは区別される。アモルファスカーボンと比較して、グラファイトは、はるかに低い電気抵抗率とはるかに高い熱伝導率とを有し、これは、電気分解におけるグラファイトカソードの使用が、電気分解のエネルギー原単位を下げて、より高い電流強度での電気分解を可能にし、アルミニウムの生産性を上昇させることができることを意味する。しかしながら、グラファイト製のカソード又はカソードブロック、特にグラファイト化カソードブロックは、表面摩耗の結果として電気分解中に顕著な摩耗を受け、この摩耗は、アモルファスカーボン製のカソードブロックの摩耗よりもはるかに大きい。この点とは別に、アモルファスカーボン又はグラファイト製のカソード又はカソードブロックは、アルミニウムに対する濡れ性が比較的良くない。
【０００６】
アルミニウムに対するカソードブロック、特にグラファイト製のカソードブロックの濡れ性を増大させるため、また、グラファイト製のカソードブロックの耐摩耗性を増大させるため、例えば二ホウ化チタンを含有するグラファイト材料から、カソードブロックの使用中にその上面となるカソードブロックの面を少なくとも形成することがこれまで提案されている。例えば、特許文献１には、アルミニウム電解槽用のカソードブロックが、ベース層及びカバー層を備え、ベース層がグラファイトを含有し、カバー層が、１０００℃以上の融点を有する硬質材料を１％から５０％未満含有するグラファイト複合材料を含有する旨が開示されている。コークス、無煙炭（アンスラサイト）、煤、ガラス状炭素等の炭素を含有する材料、又は、非酸化物セラミック（好ましくは二ホウ化チタン）のいずれかを硬質材料として使用し得る。硬質材料の添加は、グラファイト製のカソードブロックの耐摩耗性を増大させることを目的とする一方、好ましくはホウ化チタンの使用は、アルミニウムの濡れ性を改善することを目的としている。
【０００７】
実験によると、例えば二ホウ化チタンの添加はグラファイト製のカソードブロックの濡れ性を増大させて、電解槽におけるアルミニウム層の厚さを減少させて、つまりは電解槽におけるアノードからカソードの距離を減少させて、電解槽のエネルギー原単位を低下させることが示されている。しかしながら、こうしたカソードブロックの耐摩耗性は改善を要する。耐摩耗性を改善させる必要があるため、このタイプのカソードブロックで構成されるカソードは、動作条件における寿命が短く、特に最大６００ｋＡの高い電流強度で動作する最新の電解槽には適さず、又は一部場合にのみ適したものとなる。
【先行技術文献】
【特許文献】
【０００８】
【特許文献１】国際公開第２０１２／１０７４００号
【特許文献２】独国特許出願公開第２９４７００５号明細書
【非特許文献】
【０００９】
【非特許文献１】Ｊ．Ｍａｉｒｅ及びＪ．Ｍｅｈｒｉｎｇ、“Ｇｒａｐｈｉｔｉｚａｔｉｏｎ  ｏｆ  ｓｏｆｔ  ｃａｒｂｏｎｓ”、Ｃｈｅｍｉｓｔｒｙ  ａｎｄ  Ｐｈｙｓｉｃｓ  ｏｆ  Ｃａｒｂｏｎ、（ニューヨーク）、Ｍａｒｃｅｌ  Ｄｅｋｋｅｒ、Ｐ．Ｋ．Ｗａｌｋｅｒ  Ｊｒ．編、１９７０年、第６号、ｐ．１２５−１９０
【発明の概要】
【発明が解決しようとする課題】
【００１０】
従って、本発明の課題は、アルミニウム電解槽での使用に特に適していて、低い電気抵抗率及びアルミニウム溶融物に対する高い濡れ性を有するだけではなく、特に例えば６００ｋＡといった高い電流強度における溶融流れでの電気分解工程中に生じる摩耗性の化学的及び熱的条件に対する高い耐摩耗性によって特徴付けられるカソードブロックを提供することである。
【課題を解決するための手段】
【００１１】
本発明によると、この課題は、２８００℃での熱処理後に平均層間隔ｃ／２からＭａｉｒｅ‐Ｍｅｈｒｉｎｇ（メール‐メーリング）の式に従って計算されるグラファイト化度（黒鉛化度）が０．５０以下である少なくとも一種の炭素含有材料と、少なくとも一種の非酸化物セラミックとを含有する混合物を焼成させることによって得ることができる材料で少なくとも一部が構成されているアルミニウム電解槽用カソードブロックによって達成される。
【００１２】
本発明に係るカソードブロックは、好ましくはベース層及びカバー層から形成され、上記混合物を含む少なくとも一部はカバー層の部分である。本発明に関して、この部分は、カバー層全体に広がるか、又はカバー層の一部のみを形成し得る。
【００１３】
この解決策は、比較的又は全くグラファイト化可能ではない炭素含有材料、具体的には、２８００℃での熱処理後に平均層間隔ｃ／２からＭａｉｒｅ‐Ｍｅｈｒｉｎｇ（メール‐メーリング）の式に従って計算されるグラファイト化度（黒鉛化度）が０．５０以下である炭素含有材料と、非酸化物セラミックとを組み合わせて、カソードブロックの少なくとも一部が製造される原料に添加することが、カソードブロックの耐摩耗性を顕著に増大させて、また、これに、アルミニウムに対するカソードブロックの優れた濡れ性、カソードブロックの優れた電気伝導率及び熱伝導率が伴うという知見に基づくものである。二ホウ化チタン等の非酸化物セラミックの添加は、グラファイト化に対するその触媒活性のため、カソードブロックの電気伝導率及び熱伝導率を両方とも増大させ、また、アルミニウムに対するカソードブロックの濡れ性を増大させる。一方、比較的又は全くグラファイト可能ではない炭素含有材料の添加は、カソードブロックの耐摩耗性を大幅に増大させる。従って、本発明に係るカソードブロックは、例えば６００ｋＡの高電流強度においても使用可能であり、このタイプの動作条件においても長い寿命を有することができる。一方、炭素含有材料の比較的良くないグラファイト化性能は、非酸化物セラミックのみを添加するとカソードブロックに生じ得る過度に高い電気伝導率を許容可能な範囲内に調整することからも有利である。原理的には、カソードに対して可能な限り高い電気伝導率が望まれるが、過度の高い電気伝導率は、例えばカソードブロック中の不均一な電流分布をもたらし得て、これが、炭化アルミニウムの形成に起因する電気化学的に誘発される腐食や、液体アルミニウム中の水平電流の増大に起因するエネルギー効率の減少、つまりは電解槽の安定性の減少をもたらし得るので、望ましくない。全般的には、比較的又は全くグラファイト化可能ではない炭素含有材料、具体的には、２８００℃での熱処理後に平均層間隔ｃ／２からＭａｉｒｅ‐Ｍｅｈｒｉｎｇ（メール‐メーリング）の式に従って計算されるグラファイト化度（黒鉛化度）が０．５０以下である炭素含有材料と、非酸化物セラミックとを組み合わせて、カソードブロックの少なくとも一部が製造される原料に添加することの結果として、本発明に係るカソードブロックは、低い電気抵抗率と、アルミニウム溶融物に対する優れた濡れ性とを有するだけではなく、溶融流れでの電気分解、特に例えば６００ｋＡの高電流強度を含む電気分解中に生じる摩耗性の化学的及び熱的条件に対する高い耐摩耗性によって特徴付けられる。
【００１４】
本発明に関して、炭素材料とは、６０重量％よりも多く、好ましくは７０重量％よりも多く、特に好ましくは８０重量％よりも多く、より好ましくは９０重量％よりも多く炭素、特にコークスを含有する材料を特に意味する。
【００１５】
上記特性及び利点の結果として、本発明に係るカソードブロックは、好ましくはグラファイトベースのカソードブロック、つまり、カソードブロックが製造される材料の焼成及びその後のグラファイト化によって得ることができるカソードブロックである。本発明に従って使用される炭素含有材料の、２８００℃での熱処理後に平均層間隔ｃ／２からＭａｉｒｅ‐Ｍｅｈｒｉｎｇ（メール‐メーリング）の式に従って計算されるグラファイト化度が０．５０以下であるという比較的良くないグラファイト化性能又はグラファイト化性能が全くないことの結果として、グラファイト化中には非常に限られたグラファイト構造への変換が生じて、非酸化物セラミックには全く何も生じず、以下で詳述するように、本実施形態におけるカソードブロックのグラファイトの割合は、事実上独占的に、材料の他の成分に起因したものとなる。
【００１６】
比較的又は全くグラファイト化可能ではない炭素含有材料の添加に関して上述した利点を大いに得るため、本発明のアイディアの発展として、２８００℃での熱処理後に平均層間隔ｃ／２からＭａｉｒｅ‐Ｍｅｈｒｉｎｇ（メール‐メーリング）の式に従って計算されるグラファイト化度が０．４０以下、好ましくは０．３０以下である炭素含有材料を、カソードブロックの少なくとも一部を構成する材料に提供することが提案される。これは、カソードブロックの特に優れた耐摩耗性をもたらし、電気伝導率を特に確実に制御可能なものにする。本発明に関して、グラファイト化度（黒鉛化度）は、非特許文献１に開示されているようなＭａｉｒｅ‐Ｍｅｈｒｉｎｇ（メール‐メーリング）の式に従って決定される。要約すると、非特許文献１では、格子間隔が（００２）面の回折ピークから決定されて、グラファイト化度が、ｇ＝［０．３４４０−ｄ（００２）］／０．００８６という式から計算されて、ここで、ｇはグラファイト化度（黒鉛化度）であり、ｄ（００２）は、ｎｍ単位での（００２）面の回折ピークからの格子間隔である。
【００１７】
同じ理由で、更に好ましい実施形態では、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料は、コークス、特に、Ｘ線回折干渉によって決定される平均層間隔ｃ／２が０．３３９ｎｍ以上であるコークスであることが好ましい。このタイプのコークスは、適度に低いグラファイト化性能を有し、特に、Ｘ線回折干渉によって決定される平均層間隔ｃ／２が０．３４０から０．３４４ｎｍであるコークスでは、非常に優れた結果が得られる。
【００１８】
好ましくは、２８００℃での熱処理後に平均層間隔ｃ／２からＭａｉｒｅ‐Ｍｅｈｒｉｎｇ（メール‐メーリング）の式に従って計算されるグラファイト化度が０．５０以下である粒子状炭素材料が使用され、炭素材料の粒子のＢＥＴ比表面積は、好ましくは１０から４０ｍ２／ｇ、特に好ましくは２０から３０ｍ２／ｇである。
【００１９】
上記タイプの低いグラファイト化性能を有するコークスの好ましい一例は、不飽和炭化水素、特にアセチレンの生成における副産物として蓄積するコークスであり、以下、生成中に蓄積する不飽和炭化水素の性質に関わらずアセチレンコークスと称する。不飽和炭化水素、特にアセチレンの合成中に反応ガスを急冷する際に用いられる水蒸気分解残留物又は原油留分から得ることができるアセチレンコークスが、この目的に特に適していることが分かっている。このコークスを生成するため、急冷油又は煤混合物を、略５００℃に加熱したコーカーに通す。コーカー内において、急冷油の液体成分が蒸発する一方、コークスがコーカーの底部に集まる。これに対応する方法は例えば特許文献２に記載されている。このようにして、微粒子の玉ねぎの皮状のコークスが得られ、好ましくは、このコークスは、９６重量％以上の炭素含有量と、０．０５重量％以下、好ましくは０．０１重量％以下の灰含有量とを有する。
【００２０】
好ましくは、アセチレンコークスは、Ｘ線回折干渉によって決定される平均層間隔ｃ／２が０．３４ｎｍ以上のものであり、ｃ方向の結晶子サイズＬｃは好ましくは２０ｎｍ未満であり、ａ方向の結晶子サイズＬａは好ましくは５０ｎｍ未満、特に好ましくは４０ｎｍ未満である。
【００２１】
また、好ましくは、アセチレンコークスは、０．２ｍｍよりも大きい、好ましくは０．５ｍｍよりも大きい粒径を有する球状粒子の形状である。
【００２２】
特に、アセチレンコークスが２０から４０ｍ２／ｇのＢＥＴ比表面積を有する場合に、優れた結果が得られる。
【００２３】
アセチレンコークスに加えて又は代わりに使用可能なコークスの更に好ましい例は、流動床法で生成されるコークスである。この方法では、球形から楕円体形のコークスが得られ、また、玉ねぎの皮状の構造のものとなる。
【００２４】
上記アセチレンコークス及び／又はフレキシコーキング法によって得られるコークスに加えて又は代わりに使用可能なコークスの他の好ましい例は、ディレードコーキングによって生成されるショットコークスである。このコークスの粒子は球状のものである。好ましくは、このコークスは、Ｘ線回折干渉によって決定される平均層間隔ｃ／２が０．３３９ｎｍであり、ｃ方向の結晶子サイズＬｃが３０ｎｍ未満のものである。
【００２５】
２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料が、０．２ｍｍから３ｍｍ、好ましくは０．５ｍｍから２ｍｍの粒径を有する粒子で構成される場合に、特に優れた結果が得られる。
【００２６】
本発明のアイディアの発展として、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料が、混合物において、球状形態、つまり球形から楕円体形を有する粒子で構成されることが提案される。このタイプの粒子で構成される炭素材料は、その流動性が高いため、高いかさ密度を有する材料をもたらし、これが、耐摩耗性の増大に寄与する。好ましくは、炭素材料の粒子は、１から５、特に好ましくは１から３の長さ対直径比を有する。その理由は、炭素材料の流動性、つまりはカソードブロックのかさ密度及び耐摩耗性が、粒子の形状が理想的な球形に近づくほど、増大するからである。
【００２７】
本発明の更に好ましい実施形態では、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料の個々の粒子が、玉ねぎの皮構造を有し、これは本発明に関しては、球形又は楕円体形の粒子の内側層が、少なくとも中間層及び外側層によって完全に又は少なくとも部分的に覆われている多層構造を意味する。
【００２８】
比較的又は全くグラファイト化可能ではない炭素含有材料の添加に関して上述した利点を大いに得るため、本発明のアイディアの発展では、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料を、カソードブロックを少なくとも部分的に構成する材料が少なくとも焼成及び好ましくはグラファイト化によって得られる混合物において、１〜２５重量％、特に好ましくは１０〜２５重量％、最も好ましくは１０〜２０重量％の量で提供することを提案する。結果として、アルミニウムに対する優れた濡れ性及び十分に高い電気伝導率及び熱伝導率と共に、カソードブロックの特に高い耐摩耗性が得られる。
【００２９】
本発明の好ましい実施形態では、非酸化物セラミックは、元素周期表の４族から６族の少なくとも一種の遷移金属と、１３族又は１４族の少なくとも一種の元素とから成る非酸化物セラミックである。
【００３０】
このタイプのセラミックの特に好ましい例は、二ホウ化チタン、二ホウ化ジルコニウム、二ホウ化タンタル、炭化チタン、炭化ホウ素、炭窒化チタン、炭化ケイ素、炭化タングステン、炭化バナジウム、窒化チタン、窒化ホウ素、窒化ケイ素、これらの化合物のうち二種以上の望ましい化学結合物及び／又は混合物である。
【００３１】
少なくとも一種の非酸化物セラミックが二ホウ化チタン及び／又は二ホウ化ジルコニウム、特に二ホウ化チタンである場合に、特に優れた結果が得られる。
【００３２】
本発明のアイディアの発展では、カソードブロック中に含まれる少なくとも一種の非酸化物セラミックが、単峰性（単一ピーク）の粒径分布を有し、国際規格ＩＳＯ１３３２０‐１に準拠したランダム光散乱によって決定される体積平均粒径（ｄ３，５０）が１０から２０μｍであることが提案される。
【００３３】
本発明に関して、上記単峰性の粒径分布を有する非酸化物セラミックは、アルミニウム表面に対するカソードブロック表面の非常に優れた濡れ性をもたらすだけではなく、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と組み合わさって、耐摩耗性の優れたカソードブロックももたらすことが分かった。また、本発明に関して、驚くべきことに、この効果が、比較的少量の非酸化物セラミックの添加においても得られることが分かった。結果として、カソードブロック表面を脆くするカソードブロック中の高濃度の非酸化物セラミックを省くことができる。上記単峰性の粒径分布を有する非酸化物セラミックは、非常に優れた加工可能性によっても特徴付けられる。特に、このタイプの非酸化物セラミックの塵の形成は、例えば、混合容器への充填中や、このセラミックを含有する粉末の輸送中において十分に少なく、僅かな塊の形成が混合中に生じるだけである。更に、このタイプのセラミックを含有する粉末は、例えば従来のコンベアデバイスを用いて混合デバイスに運ぶのに十分高い流動性及び注入性を有する。
【００３４】
好ましくは、カソードブロック中の少なくとも一種の非酸化物セラミックは、単峰性の粒径分布を有し、上記のように決定される体積平均粒径（ｄ３，５０）は１２から１８μｍ、好ましくは１４から１６μｍである。
【００３５】
上記実施形態の代替例として、カソードブロックに含まれる非酸化物セラミックは、単峰性の粒径分布を有し得て、国際規格ＩＳＯ１３３２０‐１に準拠したランダム光散乱によって決定される体積平均粒径（ｄ３，５０）は、３から１０μｍ、好ましくは４から６μｍである。この実施形態でも、好ましくは、上記単峰性の粒径分布を有する非酸化物チタンセラミック、最も好ましくは二ホウ化チタンが使用される。
【００３６】
本発明のアイディアの発展では、少なくとも一種の非酸化物セラミックが、上記のように決定される体積平均粒径ｄ３，９０が２０から４０μｍ、好ましくは２５から３０μｍであるものとして提案される。好ましくは、非酸化物セラミックは、このタイプのｄ３，９０を、上記ｄ３，５０の値と組み合わせて有する。この実施形態でも、非酸化物チタンセラミック、特に二ホウ化チタンが好ましい。結果として、上記実施形態についての利点及び効果は実際に大きく得られる。
【００３７】
上記実施形態の代替例として、カソードブロックに含まれる非酸化物セラミックは、上記のように決定される体積平均粒径ｄ３，９０が１０から２０μｍ、好ましくは１２から１８μｍのものとなり得る。好ましくは、非酸化物セラミックは、このタイプのｄ３，９０の値を、上記ｄ３，５０の値と組み合わせて有する。この実施形態でも、好ましくは、上記単峰性の粒径分布を有する非酸化物チタンセラミック、最も好ましくは二ホウ化チタンが使用される。
【００３８】
本発明の更に好ましい実施形態では、非酸化物セラミックは、上記のように決定される体積平均粒径ｄ３，１０が、２から７μｍ、好ましくは３から５μｍのものである。好ましくは、非酸化物セラミックは、このタイプのｄ３，１０の値を上記ｄ３，９０の値及び／又はｄ３，５０の値と組み合わせて有する。この実施形態でも、非酸化物セラミックは、好ましくは非酸化物チタンセラミック、特に好ましくは二ホウ化チタンである。結果として、上記実施形態についての利点及び効果は実際に大きく得られる。
【００３９】
上記実施形態の代替例として、カソードブロックに含まれる非酸化物セラミックは、上記のように決定される体積平均粒径ｄ３，１０が１から３μｍ、好ましくは１から２μｍのものであり得る。好ましくは、非酸化物セラミックは、このタイプのｄ３，１０の値を、上記ｄ３，９０の値及び／又はｄ３，５０の値と組み合わせて有する。この実施形態でも、特に好ましくは、上記単峰性の粒径分布を有する非酸化物チタンセラミック、最も好ましくは二ホウ化チタンが使用される。
【００４０】
また、好ましくは、非酸化物セラミック、特に非酸化物チタンセラミック、特に好ましくは二ホウ化チタンは、以下の式によって計算されるスパン値が０．６５から３．８０、特に好ましくは１．００から２．２５であることを特徴とする粒径分布を有する：
スパン＝（ｄ３，９０−ｄ３，１０）／ｄ３，５０
好ましくは、非酸化物セラミックは、このタイプのスパン値を上記ｄ３，９０の値、及び／又はｄ３，５０の値、及び／又はｄ３，１０の値と組み合わせて有する。結果として、上記実施形態の利点及び効果は実際に大きく得られる。
【００４１】
上述の利点、特に十分高い電気伝導率と、アルミニウムに対するカソードブロックの濡れ性を特に大きく得るため、本発明のアイディアの発展では、カソードブロックを少なくとも部分的に構成する材料が焼成及び好ましくはグラファイト化によって得られる混合物における１から４５重量％の量で非酸化物セラミックを提供することが提案される。この点に関して、非酸化物セラミックの量が１０から４０重量％、特に好ましくは１５から３５重量％である場合に、特に優れた結果が得られる。
【００４２】
好ましくは、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料の量と、非酸化物セラミックの量との合計は、カソードブロックを少なくとも部分的に構成する材料が焼成及び好ましくはグラファイト化によって得られる混合物において、２から７０重量％、好ましくは２０から６５重量％、特に好ましくは２５から５５重量％である。結果として、本発明に係るカソードブロックは、例えば６００ｋＡの高い電流強度を含む溶融流れでの電気分解工程中に生じる摩耗性の化学的及び熱的条件に対する特に優れた耐摩耗性を有すると共に、低い電気抵抗率及びアルミニウム溶融物に対する優れた濡れ性を有する。
【００４３】
本発明の更に好ましい実施形態では、非酸化物セラミックの割合は、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料と非酸化物セラミックとの合計に基づいて、２０から９５重量％、特に好ましくは５０から７５％重量である。
【００４４】
２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料に加えて、また、少なくとも一種の非酸化物セラミックに加えて、混合物（その混合物から、カソードブロックを少なくとも部分的に構成する材料が燃料及び好ましくはグラファイト化によって得られる）は、２８００℃での熱処理後に平均層間隔ｃ／２からＭａｉｒｅ‐Ｍｅｈｒｉｎｇ（メール‐メーリング）の式に従って計算されるグラファイト化度が０．５０よりも大きい、好ましくは０．６０以上、特に好ましくは０．６５以上、最も好ましくは０．７０以上である少なくとも一種の炭素含有材料を含む。好ましくは焼成の後に行われるグラファイト化において、この炭素は、グラファイト構造を形成し、そのグラファイト構造が、本発明に係るカソードブロックの優れた電気伝導率及び熱伝導率に顕著に寄与することになる。
【００４５】
比較的高いグラファイト化性能を有する少なくとも一種の炭素含有材料に加えて又は代えて、混合物（その混合物から、カソードブロックを少なくとも部分的に構成する材料が燃料及び好ましくはグラファイト化によって得られる）は、好ましくは、少なくとも一種のバインダーを含む。バインダーは、例えば、ピッチ、特に、コールタールピッチ及び／又は石油ピッチ、タール、瀝青、フェノール樹脂、又はフラン樹脂であり得る。特に好ましいバインダーはピッチである。
【００４６】
本発明のアイディアの発展では、カソードブロックの少なくとも一部を構成する材料を、以下のものを含む混合物を焼成及び好ましくはその後グラファイト化させるによって得ることができることを提案する：
‐  １から２５重量％の、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料；
‐  １から４５重量％の少なくとも一種の非酸化物セラミック；
‐  １０から７０重量％の、２８００℃での熱処理後に平均層間隔ｃ／２からＭａｉｒｅ‐Ｍｅｈｒｉｎｇ（メール‐メーリング）の式に従って計算されるグラファイト化度が０．５０よりも大きい、好ましくは０．６０以上、特に好ましくは０．６５以上、最も好ましくは０．７０以上である少なくとも一種の炭素含有材料；及び、
‐  １０から２５重量％のバインダー、
２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一の炭素含有材料の量と、非酸化物セラミックの量との合計は好ましくは５から７０重量％であり、各成分の合計は１００重量％である。
【００４７】
特に好ましくは、カソードブロックの少なくとも一部を構成する材料を、以下のものを含む混合物を燃料及び好ましくはその後グラファイト化させることによって得ることができる：
‐  １０から２５重量％、好ましくは１０から２０重量％の、２８００℃での熱処理後に平均層間隔ｃ／２からＭａｉｒｅ‐Ｍｅｈｒｉｎｇ（メール‐メーリング）の式に従って計算されるグラファイト化度が０．４０以下、好ましくは０．３０以下である少なくとも一種の炭素含有材料；
‐  １から４０重量％、好ましくは１５から３５重量％の少なくとも一種の非酸化物セラミック；
‐  ２０から４０重量％、好ましくは２５から３５重量％の、２８００℃での熱処理後に平均層間隔ｃ／２からＭａｉｒｅ‐Ｍｅｈｒｉｎｇ（メール‐メーリング）の式に従って計算されるグラファイト化度が０．６０以上、好ましくは０．７０以上である少なくとも一種の炭素含有材料；及び、
‐  １０から２５重量％のバインダー、
２８００℃での熱処理後に平均層間隔ｃ／２からＭａｉｒｅ‐Ｍｅｈｒｉｎｇ（メール‐メーリング）の式に従って計算されるグラファイト化度が０．４０以下である炭素含有材料の量と、非酸化物セラミックの量との合計は２０から６５重量％、特に好ましくは２５から５５重量％であり、各成分の合計は１００重量％である。
【００４８】
上述のように、特に好ましくは、カソードブロックの少なくとも一部を構成する材料を、上記混合物の燃料及び後続のグラファイト化によって得ることができる。好ましくは、混合物のグラファイト化は、１８００℃よりも高く３０００℃まで、好ましくは２０００から３０００℃、特に好ましくは２２００から２７００℃の温度で行われる。
【００４９】
上述のように、カソードブロックは、好ましくは、ベース層及びカバー層を備え、カバー層が、上記混合物の焼成及び好ましくは後続のグラファイト化によって得ることができる材料で少なくとも部分的に構成されている。この点に関して、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料と、非酸化物セラミックとの添加は、カソードブロックのカバー層の少なくとも一部に限定される。カバー層は、電解槽の動作中にアルミニウム溶融物に晒される層である。
【００５０】
この点に関して、好ましくは、カバー層の厚さは、カソードブロックの全高の１から５０％、好ましくは５から４０％、特に好ましくは１０から３０％、最も好ましくは１５から２５％である。
【００５１】
この点に関して、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料と、非酸化物セラミックとをベース層に添加することは、無駄である。従って、本発明の好ましい実施形態では、ベース層が、高い電気伝導率及び熱伝導率を得る目的のため、グラファイト化した材料、グラファイト材料、又はグラファイト化可能な材料のみから成ることを提案する。好ましくは、ベース層は、８０重量％以上、好ましくは９０重量％以上、より好ましくは９５重量％以上、より好ましくは９９重量％以上の、最も好ましくは完全にグラファイト及びバインダー、又は、その炭化及び／又はグラファイト化生成物から成る。
【００５２】
カバー層は複数の部分を備え得て、それら部分のうち二つ以上が、それぞれ異なる材料で構成される。このようにして、カソードブロックの各表面領域を、所望の耐摩耗性、電気伝導率、熱伝導率、及びアルミニウムに対する濡れ性に関して調整することができる。この実施形態では、特に高い摩耗を受ける表面部分を、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素の量をそれに応じた多い量で備える材料で選択的に構成し、一方で、低い摩耗を受ける他の表面部分を、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素をあまり含まない材料で構成するようにして、溶融流れでの電気分解中に、カソードブロックの各表面部分が他の部分よりも高い摩耗を受けるという事実を考慮することができる。
【００５３】
本発明の上記実施形態の変形例では、少なくとも二つの部分が、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と、少なくとも一種の非酸化物セラミックとを含有する混合物を焼成させることによってそれぞれ得ることができる異なる材料から構成される。しかしながら、代わりに、少なくとも二つの部分のうち一つのみ又はそれ以上が、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と、少なくとも一種の非酸化物セラミックとを含有する混合物を焼成させることによってそれぞれ得ることができる異なる材料から構成される一方、少なくとも二つの部分のうち少なくとも一つが、２８００℃での熱処理後に平均層間隔ｃ／２からＭａｉｒｅ‐Ｍｅｈｒｉｎｇ（メール‐メーリング）の式に従って計算されるグラファイト化度が０．５０以下である炭素含有材料を含まない及び／又は非酸化物セラミックを含まない材料から構成されることも可能である。
【００５４】
原理的には、本発明に係るカソードブロックは、カバー層における異なる部分の数に関して制限されるものではない。しかしながら、本発明に係るカソードブロックのカバー層が、３から７つ、好ましくは３から５つ、特に好ましくは３から４つ、最も好ましくは３つの異なる部分を備え、好ましくは、それら部分のうち一つ又は二つがそれぞれ、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と、少なくとも一種の非酸化物セラミックとを含む混合物を焼成させることによって得ることができる材料で構成されている場合に、優れた結果が得られる。
【００５５】
本発明の更なる主題は、上記のうち少なくとも一つに係るカソードブロックを製造するための方法であり、本方法は以下のステップを備える：
ａ）２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と、少なくとも一種の非酸化物セラミックとを含む混合物を生成するステップと、
ｂ）カソードブロックの少なくとも一部を形成するように混合物を成形するステップと、
ｃ）６００から１５００℃未満の温度で混合物を焼成させるステップ。
【００５６】
好ましくは、方法ステップａ）において、以下のものを含む混合物が生成される：
‐  １０から２５重量％の、２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料と、
‐  １０から４０重量％の少なくとも一種の非酸化物セラミックと、
‐  ２０から４０重量％の、２８００℃での熱処理後に平均層間隔ｃ／２からＭａｉｒｅ‐Ｍｅｈｒｉｎｇ（メール‐メーリング）の式に従って計算されるグラファイト化度が０．６０以上である少なくとも一種の炭素含有材料と、
‐  １０から２５重量％のバインダー、
２８００℃での熱処理後に平均層間隔ｃ／２からＭａｉｒｅ‐Ｍｅｈｒｉｎｇ（メール‐メーリング）の式に従って計算されるグラファイト化度が０．５０以下である少なくとも一種の炭素含有材料の量と、非酸化物セラミックの量との合計は、好ましくは２０から６５重量％であり、各成分の合計は１００重量％である。
【００５７】
特に好ましくは、方法ステップａ）において、以下のものを含む混合物が生成される：
‐  １０から２０重量％の、２８００℃での熱処理後に平均層間隔ｃ／２からＭａｉｒｅ‐Ｍｅｈｒｉｎｇ（メール‐メーリング）の式に従って計算されるグラファイト化度が０．４０以下である少なくとも一種の炭素含有材料と、
‐  １５から３５重量％の少なくとも一種の非酸化物セラミックと、
‐  ２５から３５重量％の、２８００℃での熱処理後に平均層間隔ｃ／２からＭａｉｒｅ‐Ｍｅｈｒｉｎｇ（メール‐メーリング）の式に従って計算されるグラファイト化度が０．７０以上である少なくとも一種の炭素含有材料と、
‐  １０から２５重量％のバインダー、
２８００℃での熱処理後に平均層間隔ｃ／２からＭａｉｒｅ‐Ｍｅｈｒｉｎｇ（メール‐メーリング）の式に従って計算されるグラファイト化度が０．４０以下である少なくとも一種の炭素含有材料の量と、非酸化物セラミックの量との合計は、好ましくは３０から５０重量％であり、各成分の合計は１００重量％である。
【００５８】
本発明のアイディアの発展では、方法ステップａ）で生成される混合物を、振動法によって、好ましくは以下のものを含む第二混合物に加えることが提案される：
‐  ４０から９０重量％の、２８００℃での熱処理後に平均層間隔ｃ／２からＭａｉｒｅ‐Ｍｅｈｒｉｎｇ（メール‐メーリング）の式に従って計算されるグラファイト化度が０．５０よりも大きい少なくとも一種の炭素含有材料と、
‐  １０から２５重量％のバインダー、
各成分の合計は１００重量％であり、方法ステップｂ）において、生成される混合物全体を、カソードブロックに成形し、第二混合物がカソードブロックのベース層を形成し、他の混合物がカバー層を形成し、その後、カソードブロックを方法ステップｃ）において焼成させて、その後好ましくはグラファイト化させる。
【００５９】
好ましくは、方法ステップｃ）における焼成は、６００から１５００℃未満、好ましくは８００から１２００℃、特に好ましくは９００から１１００℃の温度で行われる。
【００６０】
本発明のアイディアの発展では、方法ステップｃ）で焼成させた後のカソードブロックを、１８００℃よりも高く３０００℃までの温度、好ましくは２０００から３０００℃、特に好ましくは２２００から２７００℃の温度でグラファイト化させることを提案する。
【００６１】
本発明の更なる主題は、上記カソードブロックを少なくとも一つ含むカソードである。
【００６２】
本発明は、更に、金属を生成するため、特にアルミニウムを生成するための溶融流れでの電気分解を行うための上記カソードブロック又は上記カソードの使用に関する。
【００６３】
以下、単に例示目的で、添付図面を参照して、本発明の有利な実施形態を説明する。
【図面の簡単な説明】
【００６４】
【図１】本発明の第一実施形態に係るカソードブロックの概略的斜視図である。
【図２】本発明の第二実施形態に係るカソードブロックの概略的斜視図である。
【発明を実施するための形態】
【００６５】
図１は、本発明の第一実施形態に係るカソードブロック１０の概略的斜視図である。カソードブロック１０は、下部のベース層１２と、そのベース層１２の上に配置され堅く接続されたカバー層１４とから成る。ベース層１２とカバー層１４との間の界面は平坦である。カソードブロック１０のベース層１２はグラファイト材料構造を有し、一方、カバー層１４は、アセチレンコークス及び二ホウ化チタンを含有するグラファイト複合材料から成る。カソードブロック１０は長さ３１００ｍｍ、幅４２０ｍｍ、高さ４００ｍｍのものであり、ベース層１２は高さ２６０ｍｍのものであり、カバー層１４は高さ１４０ｍｍのものである。最後に、カソードブロック１０は、その下面に、直角の、具体的には実質的に矩形断面の溝１６を備える。
【００６６】
実際には、アルミニウム電解槽用のカソードは、このタイプの１２から２８個のカソードブロックから成り、直角の又は実質的に矩形断面の鋼鉄バスバー（図示せず）が各溝１６に挿入される。溝１６を画定する壁とバスバーとの間のギャップは、鋳鉄（図示せず）で充填されて、溝１６を画定する壁にバスバーを接続する。
【００６７】
図２は、本発明の第二実施形態に係るカソードブロック１０を示し、図１に示されるものとは、カバー層１４が三つの異なる部分１８、１８’、１８”から成る点が異なる。部分１８、１８”はそれぞれ同じ材料から成るが、その同じ材料は、部分１８’を構成する材料及びベース層１２を構成する材料とは異なる。部分１８、１８”は、２０重量％のアセチレンコークス及び２０重量％の二ホウ化チタンを含油するグラファイト複合材料から成り、部分１８’は、１０重量％のアセチレンコークス及び３０重量％の二ホウ化チタンを含有するグラファイト複合材料から成り、ベース層１２はグラファイト材料構造を有する。このようにして、個々の表面部分をカバー層１４に適合させて、溶融流れでの電気分解工程中に他の部分よりも高い摩耗を受けるカソードブロック１０の部分１８、１８’、１８”が、対応する高い耐摩耗性を有するようにする。
【００６８】
以下、純粋に例示目的で、本発明の例を開示するが、これは本発明を限定するものではない。
【００６９】
［例］
図１に示されるようなカソードブロック１０を、ベース層１２を形成する混合物Ａと、カバー層１４を形成する混合物Ｂとを対応する寸法の振動金型に充填することによって、製造した。
【００７０】
混合物Ａの組成は以下の通りであった：
‐  ８０重量％の、２８００℃での熱処理後に平均層間隔ｃ／２からＭａｉｒｅ‐Ｍｅｈｒｉｎｇ（メール‐メーリング）の式に従って計算したグラファイト化度が０．７である石油コークスと、
‐  ２０重量％の、９０℃のＫｒａｅｍｅｒ‐Ｓａｒｎｏｗ（クレーマー‐ザルノー）軟化点を有するバインダーとしてのコールタールピッチ。
【００７１】
混合物Ｂの組成は以下の通りであった：
‐  ２４重量％の二ホウ化チタンと、
‐  １６重量％の、２８００℃での熱処理後に平均層間隔ｃ／２からＭａｉｒｅ‐Ｍｅｈｒｉｎｇ（メール‐メーリング）の式に従って計算したグラファイト化度が０．３であるアセチレンコークスと、
‐  ４０重量％の、２８００℃での熱処理後に平均層間隔ｃ／２からＭａｉｒｅ‐Ｍｅｈｒｉｎｇ（メール‐メーリング）の式に従って計算したグラファイト化度が０．７である石油コークスと、
‐  ２０重量％の、９０℃のＫｒａｅｍｅｒ‐Ｓａｒｎｏｗ（クレーマー‐ザルノー）軟化点を有する、バインダーとしてのコールタールピッチ。
【符号の説明】
【００７２】
１０  カソードブロック
１２  ベース層
１４  カバー層
１６  溝
１８、１８’、１８”  カバー層の部分
【誤訳訂正２】
【訂正対象書類名】特許請求の範囲
【訂正対象項目名】全文
【訂正方法】変更
【訂正の内容】
【特許請求の範囲】
【請求項１】
アルミニウム電解槽用のカソードブロック（１０）であって、２８００℃での熱処理後に平均層間隔ｃ／２からメール‐メーリングの式に従って計算されるグラファイト化度が０．５０以下である少なくとも一種の炭素含有材料と、少なくとも一種の非酸化物セラミックとを含む混合物を備える材料で少なくとも一部が構成されているカソードブロック（１０）。
【請求項２】
前記少なくとも一種の炭素含有材料の２８００℃での熱処理後に平均層間隔ｃ／２からメール‐メーリングの式に従って計算されるグラファイト化度が０．４０以下であることを特徴とする請求項１に記載のカソードブロック（１０）。
【請求項３】
前記２８００℃での熱処理後に平均層間隔ｃ／２からメール‐メーリングの式に従って計算されるグラファイト化度が０．５０以下である少なくとも一種の炭素含有材料が、１から２５重量％の量で前記混合物に含まれることを特徴とする請求項１又は２に記載のカソードブロック（１０）。
【請求項４】
前記少なくとも一種の非酸化物セラミックが、二ホウ化チタン、二ホウ化ジルコニウム、二ホウ化タンタル、炭化チタン、炭化ホウ素、炭窒化チタン、炭化ケイ素、炭化タングステン、炭化バナジウム、窒化チタン、窒化ホウ素、窒化ケイ素、これらの化合物のうち二種以上の化学結合物及び／又は混合物から成る群から選択されていることを特徴とする請求項１から３のいずれか一項に記載のカソードブロック（１０）。
【請求項５】
前記少なくとも一種の非酸化物セラミックが二ホウ化チタン及び／又は二ホウ化ジルコニウムであることを特徴とする請求項４に記載のカソードブロック（１０）。
【請求項６】
前記少なくとも一種の非酸化物セラミックが、１から４５重量％の量で前記混合物に含まれることを特徴とする請求項１から５のいずれか一項に記載のカソードブロック（１０）。
【請求項７】
前記２８００℃での熱処理後に平均層間隔ｃ／２からメール‐メーリングの式に従って計算されるグラファイト化度が０．５０以下である少なくとも一種の炭素含有材料の量と、前記少なくとも一種の非酸化物セラミックの量との合計が、前記混合物中において２から７０重量％であることを特徴とする請求項１から６のいずれか一項に記載のカソードブロック（１０）。
【請求項８】
前記カソードブロック（１０）の少なくとも一部を構成する材料が、前記２８００℃での熱処理後に平均層間隔ｃ／２からメール‐メーリングの式に従って計算されるグラファイト化度が０．５０以下である少なくとも一種の炭素含有材料と、前記少なくとも一種の非酸化物セラミックとに加えて、ｉ）２８００℃での熱処理後に平均層間隔ｃ／２からメール‐メーリングの式に従って計算されるグラファイト化度が０．５０よりも大きい少なくとも一種の炭素含有材料、及び／又は、ｉｉ）少なくとも一種のバインダーを含む混合物を備えることを特徴とする請求項１から７のいずれか一項に記載のカソードブロック（１０）。
【請求項９】
前記カソードブロック（１０）の少なくとも一部を構成する材料が、
１０から２５重量％の、２８００℃での熱処理後に平均層間隔ｃ／２からメール‐メーリングの式に従って計算されるグラファイト化度が０．４０以下である少なくとも一種の炭素含有材料と、
１０から４０重量％の少なくとも一種の非酸化物セラミックと、
２０から４０重量％の、２８００℃での熱処理後に平均層間隔ｃ／２からメール‐メーリングの式に従って計算されるグラファイト化度が０．６０以上である少なくとも一種の炭素含有材料と、
１０から２５重量％のバインダーとを含む混合物を備え、
前記２８００℃での熱処理後に平均層間隔ｃ／２からメール‐メーリングの式に従って計算されるグラファイト化度が０．４０以下である少なくとも一種の炭素含有材料の量と、前記少なくとも一種の非酸化物セラミックの量との合計が２０から６０重量％であり、各成分の合計が１００重量％であることを特徴とする請求項８に記載のカソードブロック（１０）。
【請求項１０】
前記カソードブロック（１０）がベース層（１２）及びカバー層（１４）を備え、前記カバー層（１２）が前記混合物を備える材料で構成されていることを特徴とする請求項１から９のいずれか一項に記載のカソードブロック（１０）。
【請求項１１】
前記カバー層（１４）の厚さが、前記カソードブロック（１０）の全高の１から５０％であることを特徴とする請求項１０に記載のカソードブロック（１０）。
【請求項１２】
前記カバー層（１４）が複数の部分（１８、１８’、１８”）を備え、前記部分（１８、１８’、１８”）のうち少なくとも二つが、２８００℃での熱処理後に平均層間隔ｃ／２からメール‐メーリングの式に従って計算されるグラファイト化度が０．５０以下である少なくとも一種の炭素含有材料と、少なくとも一種の非酸化物セラミックとを含む混合物をそれぞれ備える材料で構成されていることを特徴とする請求項１０又は１１に記載のカソードブロック（１０）。
【請求項１３】
請求項１から１２のいずれか一項に記載のカソードブロック（１０）を製造するための方法であって、
ａ）２８００℃での熱処理後に平均層間隔ｃ／２からメール‐メーリングの式に従って計算されるグラファイト化度が０．５０以下である少なくとも一種の炭素含有材料と、少なくとも一種の非酸化物セラミックとを含む混合物を生成するステップと、
ｂ）カソードブロック（１０）の少なくとも一部を形成するように前記混合物を成形するステップと、
ｃ）６００℃から１５００℃未満の温度で前記混合物を焼成させるステップとを備えた方法。
【請求項１４】
ステップｃ）における焼成が、６００から１５００℃未満の温度で行われることを特徴とする請求項１３に記載の方法。
【請求項１５】
ステップｃ）の後に、焼成させた前記混合物を、１８００℃よりも高く３０００℃までの温度でグラファイト化させることを特徴とする請求項１３又は１４に記載の方法。